(57)【特許請求の範囲】
【請求項１】
少なくとも２つのコアドーパントを含み、半径ｒ１を有するコアであって、外側光クラッドに対して屈折率差Δｎ１を有するコアと、
半径ｒ２および外側クラッドに対して屈折率差Δｎ２を有する第１の内側クラッドと、
半径ｒ３および外側クラッドに対して−３×１０−３未満の屈折率差Δｎ３を有する第２の凹部内側クラッドとを含む、コアステッププロファイルを有する光ファイバであって、
少なくとも２つのコアドーパントの各々の半径方向濃度がコア領域全体にわたって連続的に変化しており、
外側クラッドに対するコアの屈折率差Δｎ１が正であり、外側クラッドに対する第１の内側クラッドの屈折率差Δｎ２が正または負であり、Δｎ１＞Δｎ２であり、
ｒ１が３．５μｍ以上および４．５μｍ以下であり、
ｒ２が７．５μｍ以上および１４．５μｍ以下であり、
ｒ３が１２．０μｍ以上および２５．０μｍ以下であり、
Δｎ１が４．２×１０−３以上および６．２×１０−３以下であり、
Δｎ２が−１．２×１０−３以上および１．２×１０−３以下であり、
Δｎ３が−１５×１０−３以上であり、
比ｒ１／ｒ２が０．２７以上および０．５以下であり、
積分Ｉ１の値
【数１】
0005425391.tif 000005
が、２４×１０−３μｍ以下および１７×１０−３μｍ以上である、前記光ファイバ。
【請求項２】
少なくとも１つのコアドーパント濃度の半径方向の変化は、その１次導関数が光ファイバで伝送される光信号の半径方向パワーフラクションＰ（ｒ）に比例するようなものである、請求項１に記載のファイバ。
【請求項３】
光ファイバが１５５０ｎｍの波長で１００ＭＨｚ以上の自発ブリユアンスペクトル幅を有する、請求項１または２に記載のファイバ。
【請求項４】
少なくとも１つのコアドーパント濃度の変化が１×１０−３以上の屈折率変化に対応する、請求項１から３のいずれか一項に記載のファイバ。
【請求項５】
少なくとも２つのコアドーパントが、Ｇｅ、Ｆ、Ｐ、Ａｌ、Ｃｌ、Ｂ、Ｎ、およびアルカリ金属からなる群から選択される、請求項１から４のいずれか一項に記載のファイバ。
【請求項６】
前記コアドーパントの１つがゲルマニウム（Ｇｅ）であり、その半径方向濃度が、前記半径方向濃度の半径で前記コアを構成する材料の全組成に基づいて１ｗｔ％から２０ｗｔ％の範囲で変化する、請求項１から５のいずれか一項に記載のファイバ。
【請求項７】
前記コアドーパントの１つがフッ素（Ｆ）であり、その半径方向濃度が、前記半径方向濃度の半径で前記コアを構成する材料の全組成に基づいて０．３ｗｔ％から８ｗｔ％の範囲にある、請求項１から６のいずれか一項に記載のファイバ。
【請求項８】
前記コアドーパントの１つがリン（Ｐ）であり、その半径方向濃度が、前記半径方向濃度の半径で前記コアを構成する材料の全組成に基づいて１ｗｔ％から１０ｗｔ％の範囲にある、請求項１から７のいずれか一項に記載のファイバ。
【請求項９】
第２の凹部内側クラッドが、前記半径方向濃度の半径で前記第２の凹部内側クラッドを構成する材料の全組成に基づいて０．５％と７％との間の半径方向濃度でゲルマニウム（Ｇｅ）を含む、請求項１から８のいずれか一項に記載のファイバ。
【請求項１０】
外側クラッドに対する第２の内側クラッドの屈折率差Δｎ３が−１５×１０−３よりも大きい、請求項１から９のいずれか一項に記載のファイバ。
【請求項１１】
１５５０ｎｍの波長で５０μｍ２以上の実効面積を有する、請求項１から１０のいずれか一項に記載のファイバ。
【請求項１２】
１５５０ｎｍの波長で０．３ｄＢ／ｋｍ以下の減衰を有する、請求項１から１１のいずれか一項に記載のファイバ。
【請求項１３】
１６２５ｎｍの波長で１５ｍｍの曲げ半径の周りの１０回の巻きつけに対して０．１ｄＢ以下の曲げ損失を有する、請求項１から１２のいずれか一項に記載のファイバ。
【請求項１４】
１６２５ｎｍの波長で１０ｍｍの曲げ半径の周りの１回の巻きつけに対して０．２ｄＢ以下の曲げ損失を有する、請求項１から１３のいずれか一項に記載のファイバ。
【請求項１５】
１６２５ｎｍの波長で７．５ｍｍの曲げ半径の周りの１回の巻きつけに対して０．５ｄＢ以下の曲げ損失を有する、請求項１から１４のいずれか一項に記載のファイバ。
【請求項１６】
１５５０ｎｍの波長で１５ｍｍの曲げ半径の周りの１０回の巻きつけに対して０．０２ｄＢ以下の曲げ損失を有する、請求項１から１５のいずれか一項に記載のファイバ。
【請求項１７】
１５５０ｎｍの波長で１０ｍｍの曲げ半径の周りの１回の巻きつけに対して０．０５ｄＢ以下の曲げ損失を有する、請求項１から１３のいずれか一項に記載のファイバ。
【請求項１８】
１５５０ｎｍの波長で７．５ｍｍの曲げ半径の周りの１回の巻きつけに対して０．２ｄＢ以下の曲げ損失を有する、請求項１から１４のいずれか一項に記載のファイバ。
【請求項１９】
１６２５ｎｍの波長まで、いわゆる固定径ドラム法によって測定された０．８ｄＢ／ｋｍ以下のマイクロベンド損失を有する、請求項１から１８のいずれか一項に記載のファイバ。
【請求項２０】
請求項１から１９のいずれか一項に記載のファイバの少なくとも巻かれた部分を収容するハウジングを含む、光モジュール。
【請求項２１】
ファイバが１５ｍｍ未満の曲げ半径で巻かれる、請求項２０に記載の光モジュール。
【請求項２２】
ファイバが１０ｍｍ未満の曲げ半径で巻かれる、請求項２０に記載の光モジュール。
【請求項２３】
請求項２０から２２のいずれか一項に記載の少なくとも１つの光モジュールを含む、ファイバツーザホーム（ＦＴＴＨ）またはファイバツーザカーブ（ＦＴＴＣ）光システム。
【請求項２４】
請求項１から１９のいずれか一項に記載のファイバの少なくとも巻かれた部分を収容する、収納ボックス。
【請求項２５】
ファイバが１５ｍｍ未満の曲げ半径で巻かれる、請求項２４に記載の収納ボックス。
【請求項２６】
ファイバが１０ｍｍ未満の曲げ半径で巻かれる、請求項２４に記載の収納ボックス。
【請求項２７】
請求項２４から２６のいずれか一項に記載の１つの収納ボックスを含む、ファイバツーザホーム（ＦＴＴＨ）またはファイバツーザカーブ（ＦＴＴＣ）光システム。
【発明の詳細な説明】
【技術分野】
【０００１】
本発明は光ファイバ伝送の分野に関し、より詳細には、誘発ブリユアン散乱（ＳＢＳ）による損失を低減し、曲げ損失およびマイクロベンド損失を低減した光ファイバに関する。
【背景技術】
【０００２】
光ファイバの屈折率プロファイルは、光ファイバの半径の関数としての屈折率の値のグラフ表示である。標準の方法で、横座標はファイバの中心に対する距離ｒを表し、縦座標はコアの屈折率とファイバクラッドの屈折率との間の差を表す。したがって、光ファイバ屈折率プロファイルは、ステップ、台形、または三角形のそれぞれの形状を有するグラフ表示に対して「ステップ」、「台形」、「放物線」、または「三角形」と呼ばれる。これらの曲線は一般にファイバの理論的形状または基準屈折率プロファイルを表し、ファイバ製造の制約によりわずかに異なる形状になることがある。
【０００３】
光ファイバは、一般に、光信号の送信およびことによると増幅の機能を有する光コアならびにコアに光信号を閉じ込める機能を有する光クラッドからなる。このため、コアの屈折率ｎｃおよび外側クラッドの屈折率ｎｇはｎｃ＞ｎｇのようである。一般に知られているように、単一モード光ファイバ中の光信号の伝搬は、コア中の導波基本モード、およびクラッドモードと呼ばれる、ある距離にわたりコアークラッド全体にわたる導波２次モードに分類される。
【０００４】
光ファイバは最新の電気通信システムにおける基幹構成要素である。オペレータは、光ファイバの経年変化および損失を制限しながらファイバに沿って伝送される光パワーを増加することに絶えず関心をもっている。物流の理由で、オペレータは異なるタイプのファイバの数を減らすことに関心をもち、同じタイプのファイバをフィーダーファイバおよび終端ファイバならびに回線ファイバとして使用することを望む。終端ファイバは一般に設置時に小さい曲げ半径を示すので低い曲げ感受性を有する必要があり、フィーダーファイバは高入力パワーを電気通信システムに分配するので低減したブリユアン散乱を有する必要がある。
【０００５】
それ自体知られているように、電気通信用途でのそのようなファイバの使用にとって１つの制限は誘発ブリユアン散乱（ＳＢＳ）による損失である。ＳＢＳは、光フォトンと光ファイバを構成するガラス母材の音響フォノンとの相互作用による光非線形である。ＳＢＳは、光ファイバ伝送システムの最大光パワー処理量を制限し、入力パワーがブリユアン閾値として知られているもの以上に増加するとき、光ファイバに沿って伝送できるパワーは上限に達する。光ファイバへのいかなる追加の入力パワーも、より高いパワーの信号として前方の送出方向に伝搬するのではなく音響フォノンとの相互作用により逆方向に散乱する。したがって、ＳＢＳは、いわゆる、受信機において信号対雑音比を低下させ、反射光の入来により送信機を不安定にすることがある。さらに、ますます長くなる距離にわたり絶えず増え続けるデータ速度において、光増幅器、固体Ｎｄ：ＹＡＧレーザの使用が増加するのは全てＳＢＳを悪化させることに結びつく。
【０００６】
ブリユアン閾値を増加させ、ＳＢＳの有害な影響を最小化し、光ファイバのパワー取扱い容量を増加させるために文献に示唆された技法は、例えば、相互作用の効率を低減するように光源のフォトンエネルギースペクトルまたはガラスのフォノンエネルギースペクトルのいずれかを広げることに依存する。自発ブリユアンスペクトル幅の拡大はブリユアン閾値を増加させることになる。これは、ブリユアン周波数シフトをファイバ部分またはファイバ長に沿って変化させることによって達成できる。
【０００７】
欧州特許出願公開第０８３９７７０Ａ号明細書は、ファイバ損失または分散要因の際立った変化なしにＳＢＳを抑制するようにファイバに沿って線引き張力を変化させることを提案している。
【０００８】
特開平第０９−３１１２３１号公報は、バックグラウンドのフッ素濃度を変えることによってファイバの長さ（軸方向）に沿って屈折率プロファイルを変化させることを提案している。
【０００９】
国際公開第２００４／０２７９４１Ａ号パンフレットは、紫外線放射の適用または熱処理によってファイバの長さに沿って屈折率プロファイルを変化させることを提案している。
【００１０】
特開平第０９−０４８６２９号公報は、ゲルマニウムドーパントが中央部から外側周囲まで減少し、フッ素ドーパントが外側周囲から中央部まで減少するコア領域を含む光ファイバを開示している。このようにして、ファイバ断面のガラス粘性がファイバ線引きの間の残留応力を防止するように均一に調節される。
【００１１】
特開平第０９−２１８３１９号公報は低減されたブリユアン散乱をもつ光ファイバを開示している。コア径が光ファイバの長手方向で変化し、屈折率を増加させかつ縦音響波の速度を低下させる第１のドーパント、および屈折率を低下させかつ縦音響波を低下させる第２のドーパントを含む。
【００１２】
米国特許出願公開第２００２／０１１８９３５Ａ号明細書は、音響波のモードプロファイルを変更するために、縦方向で変化する、光クラッドを取り囲む不規則な被覆を提案している。
【００１３】
「Ｓｔｉｍｕｌａｔｅｄ  Ｂｒｉｌｌｏｕｉｎ  Ｓｃａｔｔｅｒｉｎｇ  ｓｕｐｐｒｅｓｓｉｏｎ  ｂｙ  ｍｅａｎｓ  ｏｆ  ａｐｐｌｙｉｎｇ  ｓｔｒａｉｎ  ｄｉｓｔｒｉｂｕｔｉｏｎ  ｔｏ  ｆｉｂｅｒ  ｗｉｔｈ  ｃａｂｌｉｎｇ」、Ｎ．Ｙｏｓｈｉｚａｗａ等、ＩＥＥＥ  ＪＬＴ、１１巻、１０号、１５１８〜１５２２頁、１９９３年は、音響フォノンのエネルギー分布を変えるために応力を誘起するように中央ロッドの周りにファイバを巻きつけることを提案している。
【００１４】
ファイバの軸方向に沿って屈折率を変え、堅くファイバを巻きつけることのいくつかの欠点は、ファイバ長に沿った不均一なファイバ特性（スプライシング特性、ラマン利得、遮断波長）およびファイバ寿命に影響する疲労の増加を含む。
【００１５】
米国特許第６５４２６８３Ａ号明細書は、ファイバ部分に残留永久不均一応力を与える不均一熱膨張および粘性プロファイルをもたらすガラス変性ドーパントの交互層を含むファイバコアを備えることによってＳＢＳフォノンに関係するエネルギースペクトルの拡大を提案している。熱膨脹係数（ＣＴＥ）および粘性係数の異なる少なくとも２つの層がファイバ部分に歪み変動を生成し、その結果としてブリユアン周波数シフト変動、したがってモードの線幅増加を生成する。
【００１６】
交互層のＣＴＥおよび粘性制御は達成するのが難しく、コア内にドープ層および非ドープ層のあるプリフォームを得る製造工程は高価な装置を必要とする。さらに、コアがドープされる場合はいつも、特にドーパント濃度が急に変化する場合、ファイバ損失が増加する。そのような急な変化は、そのインターフェイスで、ファイバの吸収損失の増加および経年変化挙動の劣化を生じさせるシリカネットワークの欠陥を誘発することになる。
【００１７】
米国特許第６５８７６２３Ａ号明細書は、フォトン−フォノン相互作用を低減し、それによりＳＢＳの影響を弱めるためにファイバコア中の導波が悪くなるように音響波を制御することを提案している。しかし、そのような光ファイバは、光ファイバ屈折率プロファイルが同時に良好な光導波および不十分な音響導波を実現しなければならないので達成することが困難である。ＳＢＳの影響に対して最適化しようとすると、光伝送特性に悪く働くことが予想される。
【００１８】
「Ｅｆｆｅｃｔｉｖｅ  ｓｔｉｍｕｌａｔｅｄ  Ｂｒｉｌｌｏｕｉｎ  ｇａｉｎ  ｉｎ  ｓｉｎｇｌｅ  ｍｏｄｅ  ｏｐｔｉｃａｌ  ｆｉｂｅｒｓ」、Ｊ．Ｂｏｔｉｎｅａｕ等、Ｅｌｅｃｔｒｏｎｉｃｓ  Ｌｅｔｔｅｒｓ、１９９５年１１月９日、３１巻、２３号は、台形屈折率プロファイルファイバがステップ屈折率プロファイルと比べてより高いブリユアン閾値を達成できることを立証している。しかし、台形プロファイル形状は電気通信用途には最適でないことがある。
【００１９】
米国特許出願公開第２００４／０２１８８８２Ａ号明細書は高いＳＢＳ閾値を有する光ファイバを開示している。コアは特定のドーピング方式による３つの領域を含む。しかし、この明細書に開示されたファイバ屈折率プロファイルは特定の電気通信用途には最適ではない。
【００２０】
様々な製造業者の光システム間の互換性を必要とするために、国際電気通信連合（ＩＴＵ）は、標準単一モードファイバ（ＳＳＭＦ）が満たさなければならない規格準拠ＩＴＵ−Ｔ  Ｇ．６５２を規定した。
【００２１】
伝送ファイバに対してこのＧ．６５２規格は、とりわけ、１３１０ｎｍの波長のモードフィールド径（ＭＦＤ）について８．６〜９．５μｍの範囲、ケーブル化遮断波長について最大１２６０ｎｍ、λ０で表される分散相殺波長について１３００〜１３２４ｎｍの範囲、波長分散傾斜について最大０．０９２ｐｓ／ｎｍ２−ｋｍを推奨している。ケーブル化遮断波長は、従来、標準ＩＥＣ６０７９３−１−４４下の国際電気標準会議の小委員会８６Ａによって規定されたように、光ファイバを２２メートルにわたって伝搬した後、光ファイバがもはや単一モードでなくなる波長として測定される。
【００２２】
ＳＢＳの閾値を増加させる取組みがＧ．６５２規格を逸脱することになるべきでない。
【００２３】
さらに、伝送光ファイバ中の高い光パワーは、ファイバ被覆を損傷し、したがって曲げが存在する場合はいつでも光ファイバの経年変化を加速する危険がある。高いブリユアン閾値を有する光ファイバの曲げ感受性を低減すると、高パワー用途の経年変化問題を軽減することになる。
【００２４】
さらに、上に示されたように、オペレータは終端ファイバとして使用するファイバの曲げ感受性の低減も望む。
【００２５】
曲げ損失を低減する一般的な解決策はＭＡＣ値に影響を及ぼすことである。所与のファイバについて、いわゆるＭＡＣ値は実効遮断波長λＣｅｆｆに対する１５５０ｎｍのファイバのモードフィールド径の比として定義される。実効遮断波長は、従来、標準ＩＥＣ６０７９３−１−４４下の国際電気標準会議の小委員会８６Ａによって規定されたように、光ファイバを２メートルにわたって伝搬した後、光ファイバがもはや単一モードでなくなる波長として測定される。ＭＡＣ値は、特に、モードフィールド径、実効遮断波長、曲げ損失の間の妥協点を見つけるためにファイバ性能を評価するのに使用される。
【００２６】
図１は、１５５０ｎｍの波長のＭＡＣ値に対する、標準ＳＳＭＦファイバの１６２５ｎｍの波長での１５ｍｍの曲げ半径の曲げ損失を与える出願者の実験結果を示す。ＭＡＣ値はファイバの曲げ損失に影響を及ぼし、曲げ損失はＭＡＣ値の減少により低減し得ることが理解される。
【００２７】
しかし、モードフィールド径の縮小による、および／または実効遮断波長を増加させることによるＭＡＣ値の低減はＧ．６５２規格を逸脱することがあり、それが光ファイバをいくつかの伝送システムと商業的互換性のないものにする。
【００２８】
Ｇ．６５２規格に留意しながら曲げ損失を低減し、ＳＢＳ閾値を増加させるのは、単一のアクセス光ファイバを長距離伝送システムおよびファイバツーザホーム（ＦＴＴＨ）システムもしくはファイバツーザカーブ（ＦＴＴＣ）システムの両方で使用するように意図したファイバの実用性への真の挑戦である。
【００２９】
Ｓ．Ｍａｔｓｕｏ等による出版物の「Ｂｅｎｄ−Ｉｎｓｅｎｓｉｔｉｖｅ  ａｎｄ  Ｌｏｗ  Ｓｐｌｉｃｅ−Ｌｏｓｓ  Ｏｐｔｉｃａｌ  Ｆｉｂｅｒ  ｆｏｒ  Ｉｎｄｏｏｒ  Ｗｉｒｉｎｇ  ｉｎ  ＦＴＴＨ」、ＯＦＣ’０４  Ｐｒｏｃｅｅｄｉｎｇｓ、論文Ｔｈ１３（２００４年）は、曲げ損失の低減を可能にする単一モードファイバ（ＳＭＦ）の屈折率プロファイルを説明している。しかし、このファイバは、Ｇ．６５２規格を外れる１０．２ｐｓ／ｎｍ−ｋｍと１４．１ｐｓ／ｎｍ−ｋｍとの間の波長分散を示す。
【００３０】
Ｓ．Ｍａｔｓｕｏ等による出版物の「Ｌｏｗ  ｂｅｎｄｉｎｇ  ｌｏｓｓ  ａｎｄ  ｌｏｗ  ｓｐｌｉｃｅ  ｌｏｓｓ  ｓｉｎｇｌｅ  ｍｏｄｅ  ｆｉｂｅｒｓ  ｅｍｐｌｏｙｉｎｇ  ａ  ｔｒｅｎｃｈ  ｐｒｏｆｉｌｅ」、ＩＥＩＣＥ  Ｔｒａｎｓ．Ｅｌｅｃｔｒｏｎ．Ｅ８８−Ｃ巻、５号、２００５年５月は、中央コア、第１の内側クラッド、およびトレンチを有する光ファイバを説明している。この文献に記載されたファイバ例のいくつかはＧ．６５２規格の基準も満たしている。
【００３１】
Ｉ．Ｓａｋａｂｅ等による出版物の「Ｅｎｈａｎｃｅｄ  Ｂｅｎｄｉｎｇ  Ｌｏｓｓ  Ｉｎｓｅｎｓｉｔｉｖｅ  Ｆｉｂｅｒ  ａｎｄ  Ｎｅｗ  Ｃａｂｌｅｓ  ｆｏｒ  ＣＷＤＭ  Ａｃｅｅｓｓ  Ｎｅｔｗｏｒｋｓ」、５３ｒｄ  ＩＷＣＳ  Ｐｒｏｃｅｅｄｉｎｇｓ、１１２〜１１８頁（２００４年）は、モードフィールド径を縮小して曲げ損失を低減することを提案している。しかし、モードフィールド径のこの縮小はＧ．６５２規格の逸脱をもたらす。
【００３２】
Ｋ．Ｂａｎｄｏｕ等による出版物の「Ｄｅｖｅｌｏｐｍｅｎｔ  ｏｆ  Ｐｒｅｍｉｓｅ  Ｏｐｔｉｃａｌ  Ｗｉｒｉｎｇ  Ｃｏｍｐｏｎｅｎｔｓ  Ｕｓｉｎｇ  Ｈｏｌｅ−Ａｓｓｉｓｔｅｄ  Ｆｉｂｅｒ」、５３ｒｄ  ＩＷＣＳ  Ｐｒｏｃｅｅｄｉｎｇｓ、１１９〜１２２頁（２００４年）は、低減した曲げ損失をもつ標準ＳＳＭＦファイバの光特性を有するホールアシストファイバを提案している。前記ファイバの製造コストおよび現時点で高い減衰レベル（＞０．２５ｄＢ／ｋｍ）はＦＴＴＨシステムで商用するのを困難にする。
【００３３】
Ｔ．Ｙｏｋｏｋａｗａ等による出版物の「Ｕｌｔｒａ−Ｌｏｗ  Ｌｏｓｓ  ａｎｄ  Ｂｅｎｄ  Ｉｎｓｅｎｓｉｔｉｖｅ  Ｐｕｒｅ−Ｓｉｌｉｃａ−Ｃｏｒｅ  Ｆｉｂｅｒ  Ｃｏｍｐｌｙｉｎｇ  ｗｉｔｈ  Ｇ．６５２  Ｃ／Ｄ  ａｎｄ  ｉｔｓ  Ａｐｐｌｉｃａｔｉｏｎｓ  ｔｏ  ａ  Ｌｏｏｓｅ  Ｔｕｂｅ  Ｃａｂｌｅ」、５３ｒｄ  ＩＷＣＳ  Ｐｒｏｃｅｅｄｉｎｇｓ、１５０〜１５５頁（２００４年）は、低減した伝送損失および曲げ損失を有するがＧ．６５２規格を外れる縮小したモードフィールド径をもつ純シリカコアファイバＰＳＣＦを提案している。
【００３４】
米国特許第６７７１８６５Ａ号明細書は、低減した曲げ損失をもつ伝送ファイバの屈折率プロファイルを説明している。光ファイバは中央コア、環状内側クラッド、および光外側クラッドを有する。環状クラッドはゲルマニウムおよびフッ素でドープされる。この文献で与えられる情報では、ファイバがＧ．６５２規格に規定された基準を満たすかどうか判断できない。
【００３５】
米国特許第４８５２９６８Ａ号明細書は、低減した曲げ損失を有する伝送ファイバのプロファイルを説明している。しかし、このファイバは規格Ｇ．６５２の基準を満たさない波長分散を有し、Ｇ．６５２規格は１３００ｎｍと１３２４ｎｍとの間の波長で波長分散の相殺を必要としているが、米国特許第４８５２９６２号明細書に記載されたファイバは１４００ｎｍと１８００ｎｍとの間の波長で波長分散の相殺を示す。
【００３６】
国際公開第２００４／０９２７９４Ａ号パンフレットは、低減した曲げ損失をもつ伝送ファイバの屈折率プロファイルを説明している。このファイバは中央コア、第１の内側クラッド、第２の凹部（ｄｅｐｒｅｓｓｅｄ）内側クラッド、および外側光クラッドを有する。この文献に記載されたファイバ例のいくつかはＧ．６５２規格の基準も満たしている。この文献に記載されたファイバは、気相軸付け法（ＶＡＤ）または化学蒸着法（ＣＶＤ）によって製造される。しかし、この文献に記載されたファイバは、マイクロベンド損失の問題もブリユアン散乱の問題も識別しない。
【特許文献１】欧州特許出願公開第０８３９７７０Ａ号パンフレット
【特許文献２】特開平第０９−３１１２３１号公報
【特許文献３】国際公開第２００４／０２７９４１Ａ号パンフレット
【特許文献４】特開平第０９−０４８６２９号公報
【特許文献５】特開平第０９−２１８３１９号公報
【特許文献６】米国特許出願公開第２００２／０１１８９３５Ａ号明細書
【特許文献７】米国特許第６５４２６８３Ａ号明細書
【特許文献８】米国特許第６５８７６２３Ａ号明細書
【特許文献９】米国特許出願公開第２００４／０２１８８８２Ａ号明細書
【特許文献１０】米国特許第６７７１８６５Ａ号明細書
【特許文献１１】米国特許第４８５２９６８Ａ号明細書
【特許文献１２】米国特許第４８５２９６２号明細書
【特許文献１３】国際公開第２００４／０９２７９４Ａ号パンフレット
【非特許文献１】「Ｓｔｉｍｕｌａｔｅｄ  Ｂｒｉｌｌｏｕｉｎ  Ｓｃａｔｔｅｒｉｎｇ  ｓｕｐｐｒｅｓｓｉｏｎ  ｂｙ  ｍｅａｎｓ  ｏｆ  ａｐｐｌｙｉｎｇ  ｓｔｒａｉｎ  ｄｉｓｔｒｉｂｕｔｉｏｎ  ｔｏ  ｆｉｂｅｒ  ｗｉｔｈ  ｃａｂｌｉｎｇ」、Ｎ．Ｙｏｓｈｉｚａｗａ等、ＩＥＥＥ  ＪＬＴ、１１巻、１０号、１５１８〜１５２２頁、１９９３年
【非特許文献２】「Ｅｆｆｅｃｔｉｖｅ  ｓｔｉｍｕｌａｔｅｄ  Ｂｒｉｌｌｏｕｉｎ  ｇａｉｎ  ｉｎ  ｓｉｎｇｌｅ  ｍｏｄｅ  ｏｐｔｉｃａｌ  ｆｉｂｅｒｓ」、Ｊ．Ｂｏｔｉｎｅａｕ等、Ｅｌｅｃｔｒｏｎｉｃｓ  Ｌｅｔｔｅｒｓ、１９９５年１１月９日、３１巻、２３号
【非特許文献３】Ｓ．Ｍａｔｓｕｏ等、「Ｂｅｎｄ−Ｉｎｓｅｎｓｉｔｉｖｅ  ａｎｄ  Ｌｏｗ  Ｓｐｌｉｃｅ−Ｌｏｓｓ  Ｏｐｔｉｃａｌ  Ｆｉｂｅｒ  ｆｏｒ  Ｉｎｄｏｏｒ  Ｗｉｒｉｎｇ  ｉｎ  ＦＴＴＨ」、ＯＦＣ’０４  Ｐｒｏｃｅｅｄｉｎｇｓ、論文Ｔｈ１３（２００４年）
【非特許文献４】Ｓ．Ｍａｔｓｕｏ等、「Ｌｏｗ  ｂｅｎｄｉｎｇ  ｌｏｓｓ  ａｎｄ  ｌｏｗ  ｓｐｌｉｃｅ  ｌｏｓｓ  ｓｉｎｇｌｅ  ｍｏｄｅ  ｆｉｂｅｒｓ  ｅｍｐｌｏｙｉｎｇ  ａ  ｔｒｅｎｃｈ  ｐｒｏｆｉｌｅ」、ＩＥＩＣＥ  Ｔｒａｎｓ、Ｅｌｅｃｔｒｏｎ、Ｅ８８−Ｃ巻、５号、２００５年５月
【非特許文献５】Ｉ．Ｓａｋａｂｅ等、「Ｅｎｈａｎｃｅｄ  Ｂｅｎｄｉｎｇ  Ｌｏｓｓ  Ｉｎｓｅｎｓｉｔｉｖｅ  Ｆｉｂｅｒ  ａｎｄ  Ｎｅｗ  Ｃａｂｌｅｓ  ｆｏｒ  ＣＷＤＭ  Ａｃｅｅｓｓ  Ｎｅｔｗｏｒｋｓ」、５３ｒｄ  ＩＷＣＳ  Ｐｒｏｃｅｅｄｉｎｇｓ、１１２〜１１８頁（２００４年）
【非特許文献６】Ｋ．Ｂａｎｄｏｕ等、「Ｄｅｖｅｌｏｐｍｅｎｔ  ｏｆ  Ｐｒｅｍｉｓｅ  Ｏｐｔｉｃａｌ  Ｗｉｒｉｎｇ  Ｃｏｍｐｏｎｅｎｔｓ  Ｕｓｉｎｇ  Ｈｏｌｅ−Ａｓｓｉｓｔｅｄ  Ｆｉｂｅｒ」、５３ｒｄ  ＩＷＣＳ  Ｐｒｏｃｅｅｄｉｎｇｓ、１１９〜１２２頁（２００４年）
【非特許文献７】Ｔ．Ｙｏｋｏｋａｗａ等、「Ｕｌｔｒａ−Ｌｏｗ  Ｌｏｓｓ  ａｎｄ  Ｂｅｎｄ  Ｉｎｓｅｎｓｉｔｉｖｅ  Ｐｕｒｅ−Ｓｉｌｉｃａ−Ｃｏｒｅ  Ｆｉｂｅｒ  Ｃｏｍｐｌｙｉｎｇ  ｗｉｔｈ  Ｇ．６５２  Ｃ／Ｄ  ａｎｄ  ｉｔｓ  Ａｐｐｌｉｃａｔｉｏｎｓ  ｔｏ  ａ  Ｌｏｏｓｅ  Ｔｕｂｅ  Ｃａｂｌｅ」、５３ｒｄ  ＩＷＣＳ  Ｐｒｏｃｅｅｄｉｎｇｓ、１５０〜１５５頁（２００４年）
【発明の開示】
【発明が解決しようとする課題】
【００３７】
したがって、Ｇ．６５２規格の基準を満たすことができる、すなわち、ＦＴＴＨタイプの伝送システムで商用することができ、曲げ損失およびマイクロベンド損失の低減ならびに誘発ブリユアン散乱閾値の増加を共に示す伝送ファイバを必要とする。そのようなファイバは、単一のアクセスファイバ、すなわち長距離伝送用途用の回線ファイバおよびＦＴＴＨ用途のフィーダーファイバまたは終端ファイバとして使用することができる。
【００３８】
したがって、ファイバ伝送特性を変更することなく、曲げ損失を低減し、かつブリユアン閾値を増加した、すなわち、ファイバ屈折率プロファイルを変更せず、かつファイバ損失増加を制限した光ファイバを必要とする。
【課題を解決するための手段】
【００３９】
したがって、本発明は、
少なくとも２つのコアドーパントを含み、半径ｒ１を有するコアであって、外側光クラッドに対して屈折率差Δｎ１を有するコアと、
半径ｒ１および外側クラッドに対して屈折率差Δｎ２を有する第１の内側クラッドと、
半径ｒ３および外側クラッドに対して−３×１０−３未満の屈折率差Δｎ３を有する第２の凹部（ｄｅｐｒｅｓｓｅｄ）内側クラッドとを備え、
少なくとも１つのコアドーパントの半径方向濃度がコア領域全体にわたって連続的に変化する光ファイバを提案する。
【００４０】
実施形態によれば、本発明の光ファイバは以下の付加的な特徴の１つまたは複数を含むことができる。
【００４１】
前記少なくとも２つのコアドーパントの各々の半径方向濃度がコア領域全体にわたって連続的に変化する、
少なくとも１つのコアドーパント濃度の半径方向の変化は、その１次導関数が光ファイバで伝送される光信号の半径方向パワーフラクションＰ（ｒ）に比例するようなものである、
光ファイバは１５５０ｎｍの波長で１００ＭＨｚ以上の自発ブリユアンスペクトル幅を有する、
少なくとも１つのコアドーパント濃度の変化は１×１０−３以上の屈折率変化に対応する、
少なくとも２つのコアドーパントは、Ｇｅ、Ｆ、Ｐ、Ａｌ、Ｃｌ、Ｂ、Ｎ、およびアルカリ金属からなる群から選択される、
前記コアドーパントの１つはゲルマニウム（Ｇｅ）であり、その濃度は、前記半径方向濃度の半径で前記コアを構成する材料の全組成に基づいて１ｗｔ％から２０ｗｔ％の範囲にある、
前記コアドーパントの１つはフッ素（Ｆ）であり、その濃度は、前記半径方向濃度の半径で前記コアを構成する材料の全組成に基づいて０．３ｗｔ％から８ｗｔ％の範囲にある、
前記コアドーパントの１つはリン（Ｐ）であり、その濃度は、前記半径方向濃度の半径で前記コアを構成する材料の全組成に基づいて１ｗｔ％から１０ｗｔ％の範囲にある、
第２の凹部内側クラッドは、前記半径方向濃度の半径で第２の凹部内側クラッドを構成する材料の全組成に基づいて０．５ｗｔ％と７ｗｔ％との間の半径方向濃度でゲルマニウムを含む、
外側クラッドに対する第２の内側クラッドの屈折率差Δｎ３は−１５×１０−３よりも大きい、
光ファイバは、１５５０ｎｍの波長で５０μｍ２以上の実効面積を有する、
光ファイバは、１５５０ｎｍの波長で０．３ｄＢ／ｋｍ以下の減衰を有する、
光ファイバは、１６２５ｎｍの波長で、１５ｍｍの曲げ半径の周りの１０回の巻きつけに対して０．１ｄＢ以下、１０ｍｍの曲げ半径の周りの１回の巻きつけに対して０．２ｄＢ以下、７．５ｍｍの曲げ半径の周りの１回の巻きつけに対して０．５ｄＢ以下の曲げ損失を有する、
光ファイバは、１５５０ｎｍの波長で、１５ｍｍの曲げ半径の周りの１０回の巻きつけに対して０．０２ｄＢ以下、１０ｍｍの曲げ半径の周りの１回の巻きつけに対して０．０５ｄＢ以下、７．５ｍｍの曲げ半径の周りの１回の巻きつけに対して０．２ｄＢ以下の曲げ損失を有する、
光ファイバは、１６２５ｎｍの波長まで、いわゆる固定径ドラム法によって測定された０．８ｄＢ／ｋｍ以下のマイクロベンド損失を有する。
【００４２】
本発明は、本発明による光ファイバの少なくとも巻かれた部分を収容するハウジングを含む光モジュールまたは収納ボックスにも関する。
【００４３】
実施形態によれば、光ファイバは、本発明の光モジュールまたは収納ボックス内で１５ｍｍ未満または１０ｍｍ未満の曲げ半径で巻かれる。
【００４４】
本発明は、本発明による少なくとも１つの光モジュールまたは１つの収納ボックスを含むファイバツーザホーム（ＦＴＴＨ）またはファイバツーザカーブ（ＦＴＴＣ）光システムにも関する。
【００４５】
本発明の他の特性および利点は、例として与えられ、添付の図面に関連する本発明の実施形態に従う説明を読むとき明らかになるであろう。
【発明を実施するための最良の形態】
【００４６】
本発明の光ファイバは、伝送されるべき光信号が導波される中央のコア領域、およびコアに光信号を閉じ込めるためのクラッド領域を含む。クラッド領域は、第１の内側クラッド、凹部トレンチ（または第２の凹部内側クラッド）、および外側クラッドを含む。凹部トレンチは、外側クラッドに対して−３×１０−３未満であり、−１５×１０−３に達することもある屈折率差を有する。
【００４７】
本発明によれば、光ファイバのコア領域は、濃度がコア領域の全半径にわたって連続的に変化する少なくとも２つのドーパントを含む。第１のドーパントのゲルマニウムの変化は、コア領域の所定の屈折率プロファイルを得るために第２のドーパントのフッ素の変化によって補償される。コア領域は光ファイバに沿って長手方向に均質のままであり、すなわち、コアドーパントの濃度は光ファイバの長手方向が一定である。光ファイバは、用途に応じて様々なパラメータ、すなわち、モードフィールド径、波長分散パラメータ、実効遮断波長、実効面積によって規定された所与の屈折率プロファイルを有する。
【００４８】
特に光ファイバのコアにおける光ファイバの半径方向のドーパント濃度の変化は、ブリユアンスペクトルの拡大を可能にし、したがってブリユアン閾値を増加させる。滑らかなドーパント変化は異なるドーパント濃度に関して均一なモードパワー配分を保証し、ファイバ損失を制限する。少なくとも２つを使用すると、光ファイバの所与の屈折率プロファイルを達成でき、光ファイバの他の光パラメータ、特にモードフィールド径および波長分散のパラメータへのＳＢＳ低減の影響が緩和される。光ファイバの屈折率プロファイルはこれまで規定されているＧ．６５２規格を満たすようなものである。
【００４９】
本発明の実施形態の公称屈折率プロファイルを示す図２を参照しながら、本発明の単一モード伝送光ファイバは、外側クラッドに対して屈折率差Δｎ１を有する中央コア、外側クラッドに対して屈折率差Δｎ２を有する第１の内側クラッド、および外側クラッドに対して屈折率差Δｎ３を有する凹部トレンチを含む。コアの幅は半径ｒ１で定義され、クラッドの幅はそれぞれ外側半径ｒ２およびｒ３で定義される。
【００５０】
光ファイバの公称屈折率プロファイルを定義するために、外側クラッドの屈折率が一般に基準として使用される。次に、中央コアおよびクラッドの屈折率値が、屈折率差Δｎ１、２、３として与えられる。一般に、外側クラッドはシリカで形成されるが、この外側クラッドは、例えば信号伝搬特性を変更するためにその屈折率を増加または減少するようにドープすることができる。
【００５１】
したがって、光ファイバの屈折率プロファイルの各部分は、屈折率の変化を各ファイバ部分の半径と関連させる積分を使用して定義することができる。
【００５２】
したがって、３つの積分を光ファイバについて定義することができ、それはコア表面Ｉ１、第１の内側クラッド表面Ｉ２、および第２の凹部内側クラッド表面Ｉ３である。「表面」という表現は幾何学的に解釈されるべきでなく、２次元を考慮に入れた値に対応する。これらの３つの積分は以下のように表すことができる。
【数２】
0005425391.tif 000002
【００５３】
以下の表Ｉは、ファイバが伝送ファイバ用の規格Ｇ．６５２の光伝搬基準を満たしながら低減した曲げ損失およびマイクロベンド損失を示すために必要とされる半径および屈折率差の限界値ならびに積分Ｉ１の限界値を与える。表に与えられた値は光ファイバの公称プロファイルである。
【表１】
0005425391.tif 000003
【００５４】
中央コアの積分Ｉ１は、光ファイバ中の信号の基本伝搬モードの形状およびサイズに影響を及ぼす。１７×１０−３μｍと２４×１０−３μｍとの間の中央コアの積分値は、特に、Ｇ．６５２規格に適合するモードフィールド径を維持するのを可能にする。さらに、凹部トレンチΔｎ３は、標準ＳＳＭＦファイバの損失に対して曲げ損失およびマイクロベンド損失の改善を可能にする。
【００５５】
本発明によれば、光ファイバのコア領域は少なくとも２つのドーパントを有し、それらの濃度はコア領域の所定の屈折率プロファイルを維持しながらコア領域全体にわたって連続的に変化する。これによりブリユアンスペクトルの拡大が可能になり、したがってブリユアン閾値が増加する。ドーパント濃度変化は、とりわけコア領域で、所定の屈折率プロファイルを保持するように補償されるので、規格Ｇ．６５２の光伝搬基準はコア中の少なくとも２つのドーパントの存在によって危うくならない。さらに、第１の内側クラッド（Δｎ２、ｒ２）は、光パワー処理量に影響する凹部トレンチ（Δｎ３、ｒ３）のないコア領域に光パワーが留まることを保証する。
【００５６】
本発明の光ファイバは、１５５０ｎｍの波長で伝搬する信号に対して１００ＭＨｚ以上の自発ブリユアンスペクトル幅を有する。そのような拡大されたブリユアンスペクトルにより、ブリユアン閾値は標準の単一モードファイバ（ＳＳＭＦ）と比べて少なくとも２倍だけ（すなわち対数目盛において３ｄＢだけ）増加することが可能になる。本発明の光ファイバは、１５５０ｎｍの波長で０．３ｄＢ／ｋｍ未満の限定されたファイバ損失をもち、ファイバの光伝送パラメータの際立った変化なしに、標準伝送ファイバと比べて非常に高いブリユアン閾値を達成する。
【００５７】
第１のコアドーパント、例えばゲルマニウムは、ファイバ材料中の密度および弾性の強固さと連続な変化とを達成するように選択される。可能な実施形態によれば、第１のドーパント濃度の半径方向分布Ｃｄ（ｒ）は、その１次導関数が、以下の関係に従う、ファイバで伝送される光信号の半径方向パワーフラクションＰ（ｒ）に比例するようなものとすることができる。
【数３】
0005425391.tif 000004
ここで、αは一定値である。
【００５８】
この半径方向パワーフラクションＰ（ｒ）はワット／メートルで表され、その積分は以下の関係式による全伝送パワーＰに等しい。
∫Ｐ（ｒ）ｄｒ＝Ｐ
【００５９】
可能な実施形態によれば、凹部トレンチは、さらに、０．５％と７％との間の重量濃度で、好ましくは、屈折率が−３×１０−３未満である必要がある場合でさえ０．５％と１．５％との間の重量濃度でゲルマニウムを含むことができる。凹部トレンチ中にゲルマニウムがあると、この前記クラッドのシリカの粘性および弾性光学係数が変わり、マイクロベンド感受性が改善される。
【００６０】
図３ａから３ｃは本発明による光ファイバの例を示す。
【００６１】
図３ａから３ｃの光ファイバは、所与の一定の屈折率値を有するコアおよび中間内側クラッドによってコアから隔てられた凹部トレンチをもつコアステッププロファイルを有する。図３ａは屈折率プロファイルを任意単位で示す。
【００６２】
図３ｂおよび３ｃに転じて、ファイバのコア領域は、第１のドーパント、すなわちシリカの屈折率値を増加させることが知られているゲルマニウム（Ｇｅ）、および第２のドーパント、シリカの屈折率値を減少させることが知られているフッ素（Ｆ）を含む。図３ｂから３ｃはｗｔ％のドーパント濃度を示す。本発明によれば、コアドーパントの少なくとも１つの濃度はコア領域全体にわたって連続的に変化する。図３の例では、両方のドーパントがコア領域全体にわたって連続的に変化する。少なくとも２つのドーパントの使用により、コア屈折率プロファイルを所与の光伝送特性に適合するような公称プロファイルに維持することが保証される。確かに、第２のドーパントは、第１のドーパントの濃度の変化によって導入された屈折率変化を補償することができるので、所与の屈折率プロファイルを達成することができる。
【００６３】
少なくとも１つのコアドーパント濃度の変化は、ブリユアンスペクトルを拡大し、したがってブリユアン閾値を増加させる光ファイバ部分の密度および弾性の変化を導入する。コアドーパント濃度の変化は、ＳＢＳを低減するのに十分な密度および弾性の変化を導入できるように十分に大きくすべきである。コアドーパントの少なくとも１つが、１×１０−３以上の屈折率変化、すなわち別のコアドーパントによって補償されない場合にコアドーパント濃度変化によって与えられる屈折率変化になるはずの屈折率変化に対応するコア領域全体にわたる濃度変化を有する場合、満足な結果を得られることが発明者によって立証された。
【００６４】
図３ｂから３ｃに戻って、ゲルマニウム濃度は５．８ｗｔ％（重量によるパーセンテージ）から１２ｗｔ％まで連続的に変化し、フッ素濃度は０．１ｗｔ％から１．７ｗｔ％まで連続的に変化する。
【００６５】
ドーパント濃度の滑らかで規則的な変化は異なるドーパント濃度に対して均一なモードパワー配分を確実にし、ファイバ損失を制限する。図３ａから３ｃに例示された光ファイバになされたシミュレーションは、１５５０ｎｍの信号波長で、１００ＭＨｚよりも大きい自発ブリユアンスペクトル幅および標準の単一モードファイバと比べて少なくとも２倍だけ増加したＳＢＳ閾値パワー、ならびに約０．０１３ｄＢ／ｋｍの限定されたレーリー損失増加を与える。このレーリー損失増加にもかかわらず、本発明の光ファイバは１５５０ｎｍにおいて０．３ｄＢ／ｋｍ以下の減衰損失でＧ．６５２規格準拠に留まる。
【００６６】
図３ａから３ｃは本発明に例として与えられた。ゲルマニウム（Ｇｅ）およびフッ素（Ｆ）以外のドーパントを使用して、本発明による低減されたＳＢＳをもつファイバを達成することができる。コア領域は、Ｇｅ、Ｆ、Ｐ、Ａｌ、Ｃｌ、Ｂ、Ｎ、およびアルカリ金属からなる群から選択された少なくとも２つのドーパントを含む。前記コアドーパントのうちの１つがゲルマニウム（Ｇｅ）である場合はいつでもその濃度は１ｗｔ％から２０ｗｔ％の範囲であることができ、前記コアドーパントのうちの１つがフッ素（Ｆ）である場合はいつでもその濃度は０．３ｗｔ％から８ｗｔ％の範囲であることができ、前記コアドーパントのうちの１つがリン（Ｐ）である場合はいつでもその濃度は１ｗｔ％から１０ｗｔ％の範囲にあることができる。
【００６７】
図３ａから３ｃのファイバは光ファイバの曲げ損失への感受性を低減するために凹部トレンチも有する。したがって、本発明の光ファイバは低い曲げ損失および高いブリユアン閾値を組み合わせる。
【００６８】
一般に、前述の出版物の「Ｅｆｆｅｃｔｉｖｅ  ｓｔｉｍｕｌａｔｅｄ  Ｂｒｉｌｌｏｕｉｎ  ｇａｉｎ  ｉｎ  ｓｉｎｇｌｅ  ｍｏｄｅ  ｏｐｔｉｃａｌ  ｆｉｂｅｒｓ」、Ｅｌｅｃｔｒｏｎｉｃｓ  Ｌｅｔｔｅｒｓ、１９９５年１１月９日、３１巻、２３号のＪ．Ｂｏｔｉｎｅａｕ等の教示を発端として、三角形形状または放物線形状をもつ屈折率プロファイルがブリユアン閾値を増加させるために当業者によって選択され、外部トレンチが曲げ損失を低減するために適用されることになる。しかし、これらの２つの特性の簡単な組合せでは、ファイバがＧ．６５２仕様を満たすのは困難である。
【００６９】
図４は、４つの異なるタイプの屈折率プロファイル形状、すなわちトレンチのない一般的なステップ屈折率プロファイル（ＳＳＭＦ）、クラッドにトレンチをもつステップコア屈折率プロファイル（図３ａから３ｃのファイバ）、クラッドにトレンチをもつ三角形コア屈折率プロファイル、およびクラッドにトレンチをもつ放物線コアプロファイルを比較するグラフを示す。各プロファイルタイプについて、異なるコア径および最大ドーパントレベルをもつ多くの屈折率プロファイルがシミュレーションされた。
【００７０】
図４は零分散波長λ０および零分散波長傾斜を示す。長方形はそれらの光特性のＧ．６５２仕様の境界を示す。Ｇ．６５２仕様に準拠するために、あまりにも高い遮断波長および１３１０ｎｍで適合しない公称モードフィールド径を有するファイバプロファイルは省略された。
【００７１】
図４は、ＳＳＭＦプロファイルに凹部トレンチを加えることが製造へのプロファイル柔軟性を既に多少制限しており、したがってファイバ不合格率を増加させることを示す。クラッド中にトレンチがある三角形のコア屈折率プロファイルの使用はＧ．６５２要件を満たさない光ファイバをもたらす。クラッド中にトレンチがある放物線のコア屈折率プロファイルはＧ．６５２仕様内のいくつかの光ファイバを可能にするが、許容度の区域が非常に狭く、多くの不合格品が予想される。
【００７２】
本発明の光ファイバは、低減した曲げ損失およびマイクロベンド損失、ならびに標準伝送光ファイバと比べて非常に高いブリユアン閾値を達成する。本発明の光ファイバは、ＦＴＴＨシステムの受信機モジュールで、電気通信システムに高パワー信号を入力する送信機モジュールで、または低減した光損失をもつ高ビットレート長距離光伝送ケーブルで使用することができる。本発明の光ファイバは、規格Ｇ．６５２を満たしているので商用化されたシステムに適合する。
【００７３】
特に、本発明の光ファイバは、１３１０ｎｍの波長で０．０９２ｐｓ／ｎｍ２−ｋｍ以下の波長分散傾斜、１３００ｎｍと１３２４ｎｍとの間の波長で波長分散の相殺、および１２６０ｎｍ以下のケーブル化遮断波長を示す。
【００７４】
本発明の光ファイバは、１５５０ｎｍの波長で５０μｍ２以上、典型的には８０μｍ２の実効面積、および１５５０ｎｍで０．３ｄＢ／ｋｍ以下の減衰を有する。そのようなファイバは電気通信システムにおけるデータ伝送の使用に適する。そのような光伝送システムは、所定の範囲の波長で光信号を放出する光送信機、本発明の光ファイバである伝送光ファイバ、および低減されたＳＢＳおよび制限されたファイバ損失増加により改善された信号対雑音比（ＳＮＲ）で光信号を受け取る光受信機を含むことができる。光送信機は従来技術のシステムと比べて光ファイバにより高いパワーをもつ光信号を入力することができ、伝送光ファイバのブリユアン閾値パワーはＳＭＦと比べて少なくとも２倍だけ増加する。
【００７５】
本発明の光ファイバは、さらに、１６２５ｎｍの波長で１５ｍｍの曲げ半径の周りの１０回の巻きつけに対して０．１ｄＢ以下、１０ｍｍの曲げ半径の周りの１回の巻きつけに対して０．２ｄＢ以下、７．５ｍｍの曲げ半径の周りの１回の巻きつけに対して０．５ｄＢ以下の曲げ損失を有する。本発明の光ファイバは、さらに、１５５０ｎｍの波長で、１５ｍｍの曲げ半径の周りの１０回の巻きつけに対して０．０２ｄＢ以下、１０ｍｍの曲げ半径の周りの１回の巻きつけに対して０．０５ｄＢ以下、７．５ｍｍの曲げ半径の周りの１回の巻きつけに対して０．２ｄＢ以下の曲げ損失を有する。さらに、１６２５ｎｍの波長まで、本発明の光ファイバは、いわゆる固定径ドラム法によって測定された０．８ｄＢ／ｋｍ以下のマイクロベンド損失を示す。そのような光ファイバは、ＦＴＴＨシステムまたはＦＴＴＣシステムで使用する光モジュールまたは収納ボックスに実装するのに適する。
【図面の簡単な説明】
【００７６】
【図１】１５５０ｎｍの波長のＭＡＣ値に対する、標準単一モードファイバの１６２５ｎｍの波長での１５ｍｍの曲げ半径の曲げ損失を示すグラフである。
【図２】本発明の一実施形態による単一モードファイバの公称プロファイルを示すグラフである。
【図３ａ】本発明の例による光ファイバの基準屈折率プロファイルのグラフである。
【図３ｂ】図３ａの光ファイバのゲルマニウムドーパント濃度のグラフである。
【図３ｃ】図３ａの光ファイバのフッ素ドーパント濃度のグラフである。
【図４】４つの異なるタイプのファイバの分散特性を示す図である。
【符号の説明】
【００７７】
ｒ１、ｒ２、ｒ３  半径
Δｎ１、Δｎ２、Δｎ３  屈折率差
【図１】
0005425391.tif 000006
【図２】
0005425391.tif 000007
【図３ａ】
0005425391.tif 000008
【図３ｂ】
0005425391.tif 000009
【図３ｃ】
0005425391.tif 000010
【図４】
0005425391.tif 000011